(57)【要約】歯科用セメント組成物であって、（ａ）式（Ｉ）（式中、ＸはＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、Ｙは式（ＩＩ）（式中、Ｌ２は単結合、直鎖状若しくは分岐状のＣ１〜Ｃ６アルキレン基、又は酸素原子及び硫黄原子から選択される１個〜８個の原子を含む直鎖状若しくは分岐状のＣ１〜Ｃ２０アルキレン基を表し、Ｌ３は、任意で酸素原子及び硫黄原子から選択される１個〜４個の原子を含んでいてもよい直鎖状若しくは分岐状のＣ１〜Ｃ３アルキレン基を表し、Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、ｍは０〜６の整数を表す）の部分であり、ＺはＨ又は−ＣＯＯＨを表し、Ｚ’はＨ又は（ＣＨ２）ｘＣＯＯＨを表し、ここでｘは０、１又は２であり、Ｌ１は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す）によって表される繰り返し単位をポリマー骨格内に有し、かつ式（ＩＩＩ）（式中、Ｌ４は単結合、直鎖状若しくは分岐状のＣ１〜Ｃ６アルキレニレン基、又は酸素原子及び硫黄原子から選択される１個〜８個の原子を含む、直鎖状若しくは分岐状のＣ１〜Ｃ６アルケニレン基又は直鎖状若しくは分岐状のＣ１〜Ｃ２０アルキレン基を表し、Ｚ’’はＨ又は−ＣＯＯＨを表す）によって表される繰り返し単位をポリマー骨格内に有する重合性ポリ酸ポリマーと、（ｂ）少なくとも１つの重合性官能基を有する重合性モノマーと、（ｃ）ラジカル重合開始剤とを含む、歯科用セメント組成物。【化１】2013512933.tif 000020
2013512933.tif 000002
【特許請求の範囲】
【請求項１】
歯科用セメント組成物であって、
（ａ）以下の式（Ｉ）：
【化１】
2013512933.tif 000013
（式中、
ＸはＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
Ｙは以下の式（ＩＩ）：
【化２】
2013512933.tif 000014
（式中、
Ｌ２は単結合、直鎖状若しくは分岐状のＣ１〜Ｃ６アルキレン基、又は酸素原子及び硫黄原子から選択される１個〜８個の原子を含む直鎖状若しくは分岐状のＣ１〜Ｃ２０アルキレン基を表し、
Ｌ３は、任意で酸素原子及び硫黄原子から選択される１個〜４個の原子を含んでいてもよい直鎖状若しくは分岐状のＣ１〜Ｃ３アルキレン基を表し、
Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
ｍは０〜６の整数を表す）の部分であり、
ＺはＨ又は−ＣＯＯＨを表し、
Ｚ’はＨ又は（ＣＨ２）ｘＣＯＯＨを表し、ここでｘは０、１又は２であり、
Ｌ１は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す）
によって表される繰り返し単位をポリマー骨格内に有し、かつ
以下の式（ＩＩＩ）：
【化３】
2013512933.tif 000015
（式中、
Ｌ４は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表し、
Ｚ’’はＨ又は−ＣＯＯＨを表す）
によって表される繰り返し単位をポリマー骨格内に有する重合性ポリ酸ポリマーと、
（ｂ）少なくとも１つの重合性官能基を有する重合性モノマーと、
（ｃ）ラジカル重合開始剤と
を含む、歯科用セメント組成物。
【請求項２】
前記重合性ポリ酸が、
（ｉ）アクリル酸と無水マレイン酸及び無水イタコン酸の群から選択される１つ又は複数のモノマーとを含有する混合物を共重合する工程と、
（ｉｉ）反応生成物を３−アミノプロペン又は３−ヒドロキシプロペンと反応させる工程と
を含む方法によって得ることができる、請求項１に記載の歯科用セメント組成物。
【請求項３】
前記重合性ポリ酸が、アクリル酸とイタコン酸無水物とを共重合することによって得ることができる、請求項２に記載の歯科用セメント組成物。
【請求項４】
Ｌ１が単結合である、請求項１〜３のいずれか一項に記載の歯科用セメント組成物。
【請求項５】
Ｌ２がメチレン基である、請求項１〜４のいずれか一項に記載の歯科用セメント組成物。
【請求項６】
前記重合性ポリ酸が水溶性である、請求項１〜５のいずれか一項に記載の歯科用セメント組成物。
【請求項７】
前記少なくとも１つの重合性官能基を有する重合性モノマーが、ビニル化合物、ビニリデン化合物、アリル化合物、１，３−ジエン化合物、又は少なくとも１つの以下の式（ＩＶ）：
【化４】
2013512933.tif 000016
（式中、
Ｘ’はＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
Ｒは水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表す）の基を有する重合性モノマーからなる群から選択される、請求項１〜６のいずれか一項に記載の歯科用セメント組成物。
【請求項８】
ａ．２０重量％〜２５重量％のシリカ、
ｂ．２０重量％〜２５重量％のアルミナ、
ｃ．１８重量％〜２１重量％のＣａＯ＋ＳｒＯ、
ｄ．１３重量％〜１８重量％の酸化亜鉛、
ｅ．１４重量％〜１８重量％のＰ２Ｏ５、
ｆ．４重量％〜７重量％のフッ化物
を含む粒子状ガラスを更に含み、Ｎａ２Ｏの含有量が１重量％未満である、請求項１〜７のいずれか一項に記載の歯科用セメント組成物。
【請求項９】
前記粒子状ガラスの平均粒度が０．１μｍ〜１００μｍの範囲内である、請求項１〜８のいずれか一項に記載の歯科用セメント組成物。
【請求項１０】
前記重合性ポリ酸が１００００〜５０００００の平均分子量Ｍｗを有する、請求項１〜９のいずれか一項に記載の歯科用セメント組成物。
【請求項１１】
以下の式（Ｉ）：
【化５】
2013512933.tif 000017
（式中、
ＸはＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
Ｙは以下の式（ＩＩ）：
【化６】
2013512933.tif 000018
（式中、
Ｌ２は単結合、又は任意で酸素原子及び硫黄原子から選択される１個〜４個の原子を含んでいてもよい直鎖状若しくは分岐状のＣ１〜Ｃ６アルキレン基を表し、
Ｌ３は、任意で酸素原子及び硫黄原子から選択される１個〜４個の原子を含んでいてもよい直鎖状若しくは分岐状のＣ１〜Ｃ３アルキレン基を表し、
Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
ｍは０〜６の整数を表す）の部分であり、
ＺはＨ又は−ＣＯＯＨを表し、
Ｚ’はＨ又は（ＣＨ２）ｘＣＯＯＨを表し、ここでｘは０、１又は２であり、
Ｌ１は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す）
によって表される繰り返し単位をポリマー骨格内に有し、かつ
以下の式（ＩＩＩ）：
【化７】
2013512933.tif 000019
（式中、
Ｌ４は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表し、
Ｚ’’はＨ又は−ＣＯＯＨを表す）
によって表される繰り返し単位をポリマー骨格内に有する重合性ポリ酸ポリマーを調製する方法であって、
（ｉ）アクリル酸と無水マレイン酸及び無水イタコン酸の群から選択される１つ又は複数のモノマーとを含有する混合物を共重合する工程と、
（ｉｉ）反応生成物をＨＸＹ（式中、Ｘ及びＹは請求項１において規定されるとおりである）と反応させる工程と
を含む、重合性ポリ酸ポリマーを調製する方法。
【請求項１２】
請求項１１に記載の方法に従って得ることができる重合性ポリ酸。
【請求項１３】
歯科用セメント組成物における請求項１２によって規定される重合性ポリ酸ポリマーの使用。
【発明の詳細な説明】
【技術分野】
【０００１】
本発明は、ポリマー骨格内に特定の繰り返し単位を有する重合性ポリ酸ポリマーを含む歯科用セメント組成物に関する。さらに、本発明は、特定の重合性ポリ酸ポリマーを調製する方法に関する。最後に、本発明は、反応性粒子状ガラスとのセメント反応における、ポリマー骨格内に特定の繰り返し単位及び任意で更なる架橋性基を有する特定の重合性ポリ酸ポリマーの使用に関する。
【０００２】
特定の重合性ポリ酸ポリマーが関与するセメント反応及び更なる架橋性基が関与する架橋によって固化した歯科用セメントは、収縮率が低下しており、特に曲げ強度及び破壊靱性に関する機械的性質が改善されている。
【背景技術】
【０００３】
従来のグラスアイオノマーセメントは概して、アルミノケイ酸塩を含有する粉末成分と、ポリアクリル酸、ポリマレイン酸、ポリイタコン酸等の酸性基を含むポリマー、又は少なくとも２つのこれらの酸のコポリマーを含有する水性混合物を通常含有する液体成分とを含有している（非特許文献１を参照されたい）。酸性基を含む最も一般的なポリマーは、ポリアクリル酸、又はアクリル酸とイタコン酸とのコポリマー（S. Crisp）、アクリル酸とマレイン酸とのコポリマーから誘導される。
【０００４】
グラスアイオノマーセメントでは、グラスアイオノマーセメントを固化させる一次反応は、ガラスから放出される金属イオンと酸性基を含むポリマーとの間のイオン力に基づく架橋である。また、グラスアイオノマーセメントの酸によって、硬化中に金属カチオンがガラス構造から部分的に溶出する（dilute）ため、金属カチオンのイオン性カルボン酸塩（ionic carboxylates）が硬化プロセス中に形成される可能性がある。
【０００５】
歯科用修復材として使用されるグラスアイオノマーは、幾つかの理由のために従来の樹脂含有複合材に優る利点を有する。例えば、グラスアイオノマーは湿潤表面への適用に耐性があり、収縮率が低く、自己接着性である。グラスアイオノマーはモノマーではなくポリマーを含有するため、感作及びアレルギー反応につながる可能性のあるアクリルモノマー浸出のリスクがない。さらに、グラスアイオノマーは歯の硬組織に化学的に結合し、再発性齲蝕の予防に役立つ有益なレベルのフッ化物放出をもたらすことができる。このため、アイオノマーセメントは歯科分野において、歯腔（cavity）の充填、クラウン、インレー、ブリッジ又は矯正用バンドの合着、歯腔の裏装、根管の填塞、支台築造及び予防填塞のために広く使用されている。
【０００６】
しかしながら、市販のグラスアイオノマーの主な弱点は、望ましくない脆弱性として現れる、その低い曲げ強度であり、これは修復物の端部での破壊、及び最悪の場合には修復物のバルク破壊をもたらす可能性がある。したがって、臼歯におけるアイオノマーセメントの修復材用途は、通常は非圧負担域に限定される。アイオノマーセメント材料は依然として、永久臼歯修復物における、特に大きな修復物に関する使用に対する重大な制限を有している。
【０００７】
機械的性質、とりわけ曲げ強度及び破壊靱性を改善するために、アミノ酸修飾ポリマーの使用（非特許文献２、非特許文献３）、ポリ（Ｎ−ビニルピロリドン）を用いた水溶性コポリマーの適用（非特許文献４）、分子量分布の狭いポリ酸（特許文献１）及び分岐ポリ酸（特許文献２）の使用等といった数多くの研究が行われた。２００００Ｄａ〜５００００Ｄａ（特許文献３）及び１０００Ｄａ〜５００００Ｄａ（特許文献４）という範囲の限定的な分子質量を有する更なるポリ酸が提唱されている。更なるアプローチは球状アイオノマー粒子の適用であった（特許文献５）。
【０００８】
樹脂改質グラスアイオノマーセメントは、フッ化物の放出及び付着等のような利点を残しつつ、従来のグラスアイオノマーの脆性破壊傾向に伴う問題を克服することを目的として導入された（特許文献６、特許文献７及び特許文献８）。このため、従来のグラスアイオノマーセメント中の水の一部を親水性モノマーで置き換えること、又はポリマー酸が同様に重合反応に関与することができるように、ポリマー酸を修飾して酸基の一部を重合性部分で置き換えることが提案された。
【０００９】
また、アイオノマーセメント材料の機械的性質を改善するという問題に対処するために、特許文献９は、特定の酸性成分、すなわちアミノ酸のアクリロイル誘導体又はメタクリロイル誘導体とアクリル酸又はメタクリル酸とのコポリマーの使用を提案している。特許文献１０は、少なくとも２つの特定のポリマーから形成される、曲げ抵抗及びねじり抵抗の改善されたグラスアイオノマー歯科用修復材に使用されるポリマー組成物を開示している。特許文献１１は、機械的性質を改善するアミノ酸を含有するアイオノマーセメントを開示している。
【００１０】
特許文献１２は放射線硬化性低分子量部分エステルコポリマー組成物を開示している。この部分エステルは、ヒドロキシアルキルアクリリル化合物、又は一価アルコールとのその混合物による或る特定のコポリマーのエステル化によって生成される。この組成物は、放射線固化性組成物用の放射線架橋性希釈剤として、特にバインダー樹脂の接着促進能及び／又は分散能を改善するうえで有用である。特許文献１２の組成物は重合性アクリリル部分に限定される。さらに、特許文献１２は歯科用セメントには関しない。
【先行技術文献】
【特許文献】
【００１１】
【特許文献１】独国特許第１００５８８２９号
【特許文献２】独国特許第１００５８８３０号
【特許文献３】欧州特許第０７９７９７５号
【特許文献４】国際公開第０２／４１８４５号
【特許文献５】国際公開第００／０５１８２号
【特許文献６】欧州特許第０３２３１２０号
【特許文献７】米国特許第４，８７２，９３６号
【特許文献８】米国特許第５，１５４，７６２号
【特許文献９】米国特許第５，３６９，１４２号
【特許文献１０】国際公開第０２／０６２８６１号
【特許文献１１】国際公開第０３／０６１６０６号
【特許文献１２】米国特許第４，７４５，１３８号
【非特許文献】
【００１２】
【非特許文献１】"New Aspects of the Setting of Glass-ionomer Cements," Wasson et al., Journal of Dental Research; Vol. 72, No. 2, February, 1993; pages 481-483
【非特許文献２】Z. Ouyang, S.K. Sneckberger, E.C. Kao, B.M. Culbertson, P.W. Jagodzinski, Appl. Spectros 53 (1999) 297-301
【非特許文献３】B.M. Culbertson, D. Xie, A. Thakur, J. Macromol. Sci. Pure Appl. Chem. A 36 (1999) 681-96
【非特許文献４】D. Xie, B.M. Culbertson, G.J. Wang, J. Macromol. Sci. Pure Appl. Chem. A 35 (1998) 54761
【発明の概要】
【発明が解決しようとする課題】
【００１３】
硬化したセメントが改善された曲げ強度及び破壊靱性を有するセメント反応によって硬化する新規の改善された歯科用セメント系を提供することが本発明の課題である。
【００１４】
この課題は、
（ａ）以下の式（Ｉ）：
【化１】
2013512933.tif 000003
（式中、
ＸはＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
Ｙは以下の式（ＩＩ）：
【化２】
2013512933.tif 000004
（式中、
Ｌ２は単結合、直鎖状若しくは分岐状のＣ１〜Ｃ６アルキレン基、又は酸素原子及び硫黄原子から選択される１個〜８個の原子を含む直鎖状若しくは分岐状のＣ１〜Ｃ２０アルキレン基を表し、
Ｌ３は、任意で酸素原子及び硫黄原子から選択される１個〜４個の原子を含んでいてもよい直鎖状若しくは分岐状のＣ１〜Ｃ３アルキレン基を表し、
Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
ｍは０〜６の整数を表す）の部分であり、
ＺはＨ又は−ＣＯＯＨを表し、
Ｚ’はＨ又は（ＣＨ２）ｘＣＯＯＨを表し、ここでｘは０、１又は２であり、
Ｌ１は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す）
によって表される繰り返し単位をポリマー骨格内に有し、かつ
以下の式（ＩＩＩ）：
【化３】
2013512933.tif 000005
（式中、
Ｌ４は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表し、
Ｚ’’はＨ又は−ＣＯＯＨを表す）
によって表される繰り返し単位をポリマー骨格内に有する重合性ポリ酸ポリマーと、
（ｂ）少なくとも１つの重合性官能基を有する重合性モノマーと、
（ｃ）ラジカル重合開始剤と
を含む、セメント組成物により本発明に従って解決される。
【００１５】
さらに、本発明は、
以下の式（Ｉ）：
【化４】
2013512933.tif 000006
（式中、
ＸはＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
Ｙは以下の式（ＩＩ）：
【化５】
2013512933.tif 000007
（式中、
Ｌ２は単結合、又は任意で酸素原子及び硫黄原子から選択される１個〜４個の原子を含んでいてもよい直鎖状若しくは分岐状のＣ１〜Ｃ６アルキレン基を表し、
Ｌ３は、任意で酸素原子及び硫黄原子から選択される１個〜４個の原子を含んでいてもよい直鎖状若しくは分岐状のＣ１〜Ｃ３アルキレン基を表し、
Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
ｍは０〜６の整数を表す）の部分であり、
ＺはＨ又は−ＣＯＯＨを表し、
Ｚ’はＨ又は（ＣＨ２）ｘＣＯＯＨを表し、ここでｘは０、１又は２であり、
Ｌ１は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す）
によって表される繰り返し単位をポリマー骨格内に有し、かつ
以下の式（ＩＩＩ）：
【化６】
2013512933.tif 000008
（式中、
Ｌ４は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表し、
Ｚ’’はＨ又は−ＣＯＯＨを表す）
によって表される繰り返し単位をポリマー骨格内に有する重合性ポリ酸ポリマーを調製する方法であって、
（ｉ）アクリル酸と無水マレイン酸及び無水イタコン酸の群から選択される１つ又は複数のモノマーとを含有する混合物を共重合する工程と、
（ｉｉ）反応生成物をＨＸＹ（式中、Ｘ及びＹは上記において規定されるとおりである）と反応させる工程と
を含む、重合性ポリ酸ポリマーを調製する方法を提供する。
【００１６】
最後に、本発明は、反応性粒子状ガラスとのセメント反応において、セメント反応中の反応性粒子状ガラスと、反応性である重合性ポリ酸ポリマーの使用を提供する。
【発明を実施するための形態】
【００１７】
本発明によれば、Ｃ１〜６アルキル基としては、炭素原子数１〜６、好ましくは炭素原子数１〜４の直鎖状又は分岐状のアルキル基、例えばメチル、エチル、ｎ−プロピル、イソプロピル、ｎ−ブチル、イソブチル、ｓｅｃ−ブチル、ｔｅｒｔ−ブチル、ｎ−ペンチル、イソペンチル及びｎ−ヘキシルを挙げることができる。シクロアルキル基はＣ３〜６シクロアルキル基であり得る。シクロアルキル基の例としては、炭素原子数３〜６の基、例えばシクロプロピル、シクロブチル、シクロペンチル及びシクロヘキシルを挙げることができる。シクロアルキルアルキル基としては、炭素原子数４〜８の基を挙げることができる。シクロアルキルアルキル基の例としては、炭素原子数１〜６の直鎖状又は分岐状のアルキル基と、炭素原子数３〜６のシクロアルキル基との組み合わせを挙げることができる。シクロアルキルアルキル基の例としては、例えばメチルシクロプロピル、メチルシクロブチル、メチルシクロペンチル、メチルシクロヘキシル、エチルシクロプロピル、エチルシクロブチル、エチルシクロペンチル、エチルシクロヘキシル、プロピルシクロプロピル、プロピルシクロブチル及びプロピルシクロペンチルを挙げることができる。
【００１８】
Ｃ１〜６アルキル基及びＣ３〜８シクロアルキル基は、Ｃ１〜４アルコキシ基及びヒドロキシ基から選択される群の１つ又は複数の成員によって任意で置換されていてもよい。Ｃ１〜４アルキル基の例としては、炭素原子数１〜４の線状又は分岐状のアルキル基、例えばメチル、エチル、ｎ−プロピル、イソプロピル、ｎ−ブチル、イソブチル、ｓｅｃ−ブチル、ｔｅｒｔ−ブチルを挙げることができる。Ｃ１〜４アルコキシ基の例としては、炭素原子数１〜４の線状又は分岐状のアルコキシ基、例えばメトキシ、エトキシ、ｎ−プロポキシ、イソプロポキシ、ｎ−ブトキシ、イソブトキシ、ｓｅｃ−ブトキシ及びｔｅｒｔ−ブトキシを挙げることができる。
【００１９】
歯科用セメント組成物は好ましくは、反応性アイオノマーとしてポリマー骨格内に特定の繰り返し単位を有する重合性ポリ酸ポリマーと、架橋剤として少なくとも１つの重合性官能基を有する重合性モノマーと、ラジカル重合開始剤と、反応性粒子状ガラスとを含む水性歯科用グラスアイオノマー組成物である。
【００２０】
本発明による歯科用セメントは、セメント反応において粒子状ガラスと反応性の上記で規定されるような式（Ｉ）によって表される繰り返し単位をポリマー骨格内に有する重合性ポリ酸ポリマーを含む。ポリマー骨格内の式（Ｉ）によって表される繰り返し単位は、重合性二重結合が本発明によるエステル結合のカルボニル基に隣接し得ないという点で、アクリリル部分を含有する繰り返し単位とは異なる。
【００２１】
重合性ポリ酸ポリマーは線状又は分岐状のポリマーであってもよく、酸性基を含んでいてもよい。重合性ポリ酸ポリマーは、ポリマー骨格及び任意で更なるペンダント基を有する。骨格が酸性基を含んでいてもよく、任意でペンダント基が酸性基を含んでいてもよい。酸性基は好ましくはカルボン酸基である。
【００２２】
任意の式（Ｉ）において、ＸはＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表す。好ましくは、ＸはＯ又はＮＲ’を表し、ここでＲ’は水素原子、又は直鎖状若しくは分岐状のＣ１〜Ｃ６アルキル基を表す。
【００２３】
任意の式（Ｉ）において、Ｙは以下の式（ＩＩ）：
【化７】
2013512933.tif 000009
（式中、Ｌ２は、単結合、又は酸素原子及び硫黄原子から選択される１個〜８個の原子を含む、直鎖状若しくは分岐状のＣ１〜Ｃ６アルキレン基又は直鎖状若しくは分岐状のＣ１〜Ｃ２０アルキレン基を表す）の部分である。好ましくは、Ｌ２は単結合、又は任意で酸素原子及び硫黄原子から選択される１個〜４個の原子を含んでいてもよい直鎖状若しくは分岐状のＣ１〜Ｃ６アルキレン基を表す。より好ましくは、Ｌ２は単結合を表す。Ｌ２が酸素原子及び硫黄原子を含む直鎖状若しくは分岐状のアルキレン基を表す場合、酸素原子及び硫黄原子はエーテル基又はチオエーテル基として存在し得る。代替的には、酸素原子又は硫黄原子はヒドロキシル基又はチオール基として存在し得る。エーテル基及びチオエーテル基が好ましい。
【００２４】
Ｌ３は任意で酸素原子及び硫黄原子から選択される１個〜４個の原子を含んでいてもよい直鎖状又は分岐状のＣ１〜Ｃ３アルキレン基を表す。好ましくは、Ｌ３は単結合、メチレン基又はエチレン基を表す。Ｌ２が酸素原子及び硫黄原子から選択される１個〜４個の原子を含む直鎖状若しくは分岐状のＣ１〜Ｃ３アルキレン基を表す場合、酸素原子及び硫黄原子はエーテル基又はチオエーテル基として存在し得る。代替的には、酸素原子又は硫黄原子はヒドロキシル基又はチオール基として存在し得る。エーテル基及びチオエーテル基が好ましい。
【００２５】
Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表す。好ましくは、Ｘ’はＯ又はＮＲ’’を表し、ここでＲ’’は水素原子、又は直鎖状若しくは分岐状のＣ１〜Ｃ６アルキル基を表す。
【００２６】
ｍは０〜６の整数を表す。好ましくは、ｍは０、１、又は２である。
【００２７】
任意の式（Ｉ）において、ＺはＨ又は−ＣＯＯＨを表す。好ましくは、ＺはＣＯＯＨである。Ｚ’はＨ又は（ＣＨ２）ｘＣＯＯＨを表し、ここでｘは０、１又は２である。
【００２８】
任意の式（Ｉ）において、Ｌ１は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す。好ましくは、Ｌ１は単結合、又は任意で酸素原子及び硫黄原子から選択される１個〜４個の原子を含んでいてもよい、直鎖状若しくは分岐状のＣ１〜Ｃ６アルキレン基又は直鎖状若しくは分岐状のＣ１〜Ｃ６アルキレニレン基を表す。より好ましくは、Ｌ１は単結合を表す。Ｌ１が酸素原子及び硫黄原子を含む直鎖状若しくは分岐状のアルキレン基を表す場合、酸素原子及び硫黄原子はエーテル基又はチオエーテル基として存在し得る。代替的には、酸素原子又は硫黄原子はヒドロキシル基又はチオール基として存在し得る。エーテル基及びチオエーテル基が好ましい。
【００２９】
ポリ酸ポリマーは、
以下の式（ＩＩＩ）：
【化８】
2013512933.tif 000010
（式中、
Ｌ４は単結合、直鎖状若しくは分岐状のＣ１〜Ｃ６アルキレン基、又は酸素原子及び硫黄原子から選択される１個〜８個の原子を含む、直鎖状若しくは分岐状のＣ１〜Ｃ６アルキレニレン基又は直鎖状若しくは分岐状のＣ１〜Ｃ２０アルキレン基を表す）によって表される繰り返し単位をポリマー骨格内に更に有する。好ましくは、Ｌ４は単結合、又は任意で酸素原子及び硫黄原子から選択される１個〜４個の原子を含んでいてもよい、直鎖状若しくは分岐状のＣ１〜Ｃ６アルキレン基又は直鎖状若しくは分岐状のＣ１〜Ｃ６アルキレニレン基を表す。より好ましくは、Ｌ４は単結合を表す。Ｌ４が酸素原子及び硫黄原子を含む直鎖状若しくは分岐状のＣ１〜Ｃ６アルキレン基を表す場合、酸素原子及び硫黄原子はエーテル基又はチオエーテル基として存在し得る。代替的には、酸素原子又は硫黄原子はヒドロキシル基又はチオール基として存在し得る。エーテル基及びチオエーテル基が好ましい。
【００３０】
Ｚ’’はＨ又は−ＣＯＯＨを表す。
【００３１】
ポリマー骨格内に、上記で規定されるような式（Ｉ）によって表される繰り返し単位を有する重合性ポリ酸ポリマーは、
（ｉ）アクリル酸と無水マレイン酸及び無水イタコン酸の群から選択される１つ又は複数のモノマーとを含有する混合物を共重合する工程と、
（ｉｉ）（ｉ）の反応生成物をＨＸＹ（式中、Ｘ及びＹは上記で規定されるとおりである）と反応させる工程と
を含む方法によって調製することができる。
【００３２】
共重合条件は特に限定されない。好ましくは、工程（ｉ）において、重合性モノマーを含有する混合物を蒸留水等の好適な溶媒、又はエタノール等の水混和性アルコールを含有する水性混合物に溶解させ、窒素でフラッシングした後、２，２’−アゾビス［２−（２−イミダゾリン−２−イル）プロパン］ジヒドロクロリド等の開始剤（initiator）分子を添加する。
【００３３】
混合物は必要に応じて更なるモノマーを含有してもよい。好ましいコモノマーは、アクリル酸、メタクリル酸、イタコン酸、イタコン酸無水物、マレイン酸、マレイン酸無水物、フマル酸、アクリル酸メチル、アクリル酸エチル、アクリル酸ｎ−ブチル、アクリル酸ｔ−ブチル、アクリル酸２−エチルヘキシル、メタクリル酸メチル、メタクリル酸エチル、メタクリル酸ｎ−ブチル、メタクリル酸ｔ−ブチル、メタクリル酸２−エチルヘキシル、メタクリル酸シクロヘキシル、アクリル酸フェニル、アクリル酸ベンジル、メタクリル酸フェニル、メタクリル酸ベンジル、メタクリル酸２−フェニルエチル、アクリル酸２−ヒドロキシエチル、メタクリル酸２−ヒドロキシエチル、アクリル酸ヒドロキシプロピル、スチレン、８−メチルスチレン、ビニルピリジン、Ｎ−ビニルピロリドン、ビニルカルバゾール、ハロゲン化ビニリデン（vinylidene halide）、アクリロニトリル、アクリル酸ｔ−ブチル、メタクリル酸エチル、メタクリル酸ｎ−ブチル、メタクリル酸エチルトリエチレングリコール、アクリル酸ｎ−ドデシル、メタクリル酸ｎ−ドデシル、メタクリル酸１−テトラデシル、アクリル酸１−ヘキサデシル、メタクリル酸１−ヘキサデシル、アクリル酸ｎ−オクタデシル、メタクリル酸ｎ−オクタデシル、アクリル酸テトラヒドロフルフリル、メタクリル酸テトラヒドロフルフリル、メタクリル酸テトラヒドロピラニル、アクリル酸フェニル、アクリル酸ベンジル、アクリル酸２−シアノエチル、アクリル酸２−ヒドロキシエチル、アクリル酸ヒドロキシプロピル、メタクリル酸ヒドロキシプロピル、アクリル酸２，３−ジヒドロキシプロピル、メタクリル酸２，３−ジヒドロキシプロピル、ポリ（エチレングリコール）（ｎ）モノメタクリレート（ｎ＝２００及び４００）、ポリ（エチレングリコール）（ｎ）モノメチルエーテルモノメタクリレート（ｎ＝２００；４００及び１０００）、アクリル酸２−イソシアナトエチル、メタクリル酸２−イソシアナトエチル、アクリル酸グリシジル、メタクリル酸グリシジル、メタクリル酸２−スルホエチル、アクリル酸３−スルホプロピル、アクリル酸２，２，２−トリフルオロエチル、メタクリル酸２，２，２−トリフルオロエチル、スチレン、ａ−メチルスチレン、４−シアノスチレン、４−クロロスチレン、クロロメチルスチレン、ビニルピリジン、ビニルカルバゾール、ハロゲン化ビニリデン、アクリロニトリル、メタクリロニトリル、アクリルアミド、メタクリルアミド、Ｎ−ベンジルアクリルアミド、Ｎ−ヒドロキシメチルアクリルアミド、ヒドロキシメチルジアセトンアクリルアミド、Ｎ−（２−ヒドロキシプロピル）エタクリルアミド、酢酸ビニル及びＮ−ビニルピロリドンである。
【００３４】
重合性化合物は、好ましくはアクリル酸、メタクリル酸、イタコン酸、イタコン酸無水物、マレイン酸、マレイン酸無水物、フマル酸、アクリル酸メチル、アクリル酸エチル、アクリル酸ｎ−ブチル、アクリル酸ｔ−ブチル、アクリル酸２−エチルヘキシル、メタクリル酸メチル、メタクリル酸エチル、メタクリル酸ｎ−ブチル、メタクリル酸ｔ−ブチル、メタクリル酸２−エチルヘキシル、メタクリル酸シクロヘキシル、アクリル酸フェニル、アクリル酸ベンジル、メタクリル酸フェニル、メタクリル酸ベンジル、メタクリル酸２−フェニルエチル、アクリル酸２−ヒドロキシエチル、メタクリル酸２−ヒドロキシエチル、アクリル酸ヒドロキシプロピル、スチレン、８−メチルスチレン、ビニルピリジン、Ｎ−ビニルピロリドン、ビニルカルバゾール、ハロゲン化ビニリデン及びアクリロニトリルの群から選択することができる。
【００３５】
反応時間は、反応を完了させるためには５分間〜１２０時間、好ましくは２時間〜４８時間であり得る。反応温度は室温から溶媒の沸点までであり得る。反応が終了した後、反応生成物をアセトン中での沈殿によって単離してもよい。コポリマーを水に溶解させ、凍結乾燥することによって精製してもよい。
【００３６】
続いて、コポリマーをＨＸＹ（式中、Ｘ及びＹは上記で規定されるとおりである）と反応させる。したがって、コポリマーをジクロロメタン等の好適な溶媒中のＨＸＹの溶液に、Ｎ−エチル−ジイソプロピルアミン等の好適な触媒及び４−ジメチルアミノピリジン又は２，６−ジ−ｔｅｒｔ−ブチル−４−メチル−フェノール（ＢＨＴ）等の阻害剤の存在下で添加することができる。反応を好ましくは、マイクロ波エネルギー、好ましくは１ワット〜１００ワットのエネルギーを照射することによって促進する。反応時間は、反応を完了させるためには１分間〜１２時間、好ましくは２分間〜３０分間であり得る。反応温度は室温から溶媒の沸点までであり得る。
【００３７】
生成物を水への溶解によって単離してもよく、アセトン中での再沈殿によって精製してもよい。精製を凍結乾燥によって行ってもよい。
【００３８】
カルボン酸基又はカルボン酸無水物基の一部を、組成物中に存在する−ＳｘＨ基とのエン型反応に関与することのできる炭素−炭素二重結合を含有する更なる二官能性モノマー、並びに／又は組成物中に存在する−ＳｘＨ基とのマイケル付加反応、及び任意でラジカル重合反応に関与することのできる反応性α，β−不飽和部分を含有する二官能性モノマーと反応させることによって、最終的なアイオノマーセメント組成物に更なる強度を付与する更なる共有結合架橋源を作り出すことが可能である。
【００３９】
本発明による特定のポリマー骨格をアイオノマーセメントに組み込むことによって、脆弱性を更に改善することができるだけでなく、機械的強度及び物理的性質が改善される。
【００４０】
酸性基を含む線状又は分岐状のポリマーは、好ましくは１０００〜１００００００、より好ましくは５０００〜４０００００の範囲の分子量Ｍｗを有する。
【００４１】
本発明による歯科用セメントは、酸性基を含有する線状又は分岐状のポリマーを、組成物全体の重量に基づいて、好ましくは１０重量パーセント〜８０重量パーセント、より好ましくは１５重量パーセント〜５５重量パーセント含む。
【００４２】
本発明による歯科用セメントは、成分（ｂ）として少なくとも１つの重合性官能基を有する重合性モノマーを更に含む。具体的な実施形態では、重合性モノマーは少なくとも２つの重合性官能基を有する。
【００４３】
重合性モノマーが、ビニル化合物、ビニリデン化合物、アリル化合物、１，３−ジエン化合物、又は少なくとも１つの以下の式（ＩＶ）：
【化９】
2013512933.tif 000011
（式中、
Ｘ’はＯ、Ｓ又はＮＲ’を表し、ここでＲ’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
Ｒは水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表す）の基を有する重合性モノマーからなる群から選択することができる。
【００４４】
少なくとも１つの重合性官能基を有する重合性モノマーは、ビス−フェノールＡのメタクリル酸ジグリシジル（「ｂｉｓ−ＧＭＡ」）、ジアクリル酸グリセロール、ジメタクリル酸グリセロール、ジアクリル酸エチレングリコール、ジメタクリル酸エチレングリコール、ジアクリル酸ポリエチレングリコール（エチレンオキシド繰り返し単位の数は２〜３０で変化する）、ジメタクリル酸ポリエチレングリコール（エチレンオキシド繰り返し単位の数は２〜３０で変化する）、特にジメタクリル酸トリエチレングリコール（「ＴＥＧＤＭＡ」）、ジアクリル酸ネオペンチルグリコール、ジメタクリル酸ネオペンチルグリコール、トリアクリル酸トリメチロールプロパン、トリメタクリル酸トリメチロールプロパン、ペンタエリスリトール及びジペンタエリスリトールのジアクリレート、トリアクリレート及びテトラアクリレート並びにジメタクリレート、トリメタクリレート及びテトラメタクリレート、ジアクリル酸１，３−ブタンジオール、ジメタクリル酸１，３−ブタンジオール、ジアクリル酸１，４−ブタンジオール、ジメタクリル酸１，４−ブタンジオール、ジアクリル酸１，６−ヘキサンジオール、ジメタクリル酸１，６−ヘキサンジオール、ジ−２−メタクリロイルオキシエチルヘキサメチレンジカルバメート、ジ−２−メタクリロイルオキシエチルトリメチルヘキサメチレンジカルバメート、ジ−２−メタクリロイルオキシエチルジメチルベンゼンジカルバメート、メチレン−ビス−２−メタクリロキシエチル−４−シクロヘキシルカルバメート、ジ−２−メタクリロキシエチル−ジメチルシクロヘキサンジカルバメート、メチレン−ビス−２−メタクリロキシエチル−シクロヘキシルカルバメート、ジ−１−メチル−２−メタクリロキシエチル−トリメチル−ヘキサメチレンジカルバメート、ジ−１−メチル−２−メタクリロキシエチル−ジメチルベンゼンジカルバメート、ジ−１−メチル−２−メタクリロキシエチル−ジメチルシクロヘキサンジカルバメート、メチレン−ビス−１−エチル−２−メタクリロキシエチル−４−シクロヘキシルカルバメート、ジ−１−クロロメチル−２−メタクリロキシエチル−ヘキサメチレンジカルバメート、ジ−１−クロロメチル−２−メタクリロキシエチル−トリメチルヘキサメチレンジカルバメート、ジ−１−クロロメチル−２−メタクリロキシエチル−ジメチルベンゼンジカルバメート、ジ−１−クロロメチル−２−メタクリロキシエチル−ジメチルシクロヘキサンジカルバメート、メチレン−ビス−２−メタクリロキシエチル−４−シクロヘキシルカルバメート、ジ−１−メチル−２−メタクリロキシエチル−ヘキサメチレンジカルバメート、ジ−１−メチル−２−メタクリロキシエチル−トリメチルヘキサメチレンジカルバメート、ジ−１−メチル−２−メタクリロキシエチル−ジメチルベンゼンジカルバメート、ジ−１−メチル−２−メタクリロキシエチル−ジメチルシクロヘキサンジカルバメート、メチレン−ビス−１−メチル−２−メタクリロキシエチル−４−シクロヘキシルカルバメート、ジ−１−クロロメチル−２−メタクリロキシエチル−ヘキサメチレンジカルバメート、ジ−１−クロロメチル−２−メタクリロキシエチル−トリメチルヘキサメチレンジカルバメート、ジ−１−クロロメチル−２−メタクリロキシエチル−ジメチルベンゼンジカルバメート、ジ−１−クロロメチル−２−メタクリロキシエチル−ジメチルシクロヘキサンジカルバメート、メチレン−ビス−１−クロロメチル−２−メタクリロキシエチル−４−シクロヘキシルカルバメート、２，２’−ビス（４−メタクリロキシフェニル）プロパン、２，２’−ビス（４−アクリロキシフェニル）プロパン、２，２’−ビス［４（２−ヒドロキシ−３−メタクリロキシ−フェニル）］プロパン、２，２’−ビス［４（２−ヒドロキシ−３−アクリロキシ−フェニル）］プロパン、２，２’−ビス（４−メタクリロキシエトキシフェニル）プロパン、２，２’−ビス（４−アクリロキシエトキシフェニル）プロパン、２，２’−ビス（４−メタクリロキシプロポキシフェニル）プロパン、２，２’−ビス（４−アクリロキシプロポキシフェニル）プロパン、２，２’−ビス（４−メタクリロキシジエトキシフェニル）プロパン、２，２’−ビス（４−アクリロキシジエトキシフェニル）プロパン、２，２’−ビス［３（４−フェノキシ）−２−ヒドロキシプロパン−１−メタクリレート］プロパン、並びに２，２’−ビス［３（４−フェノキシ）−２−ヒドロキシプロパン−１−アクリレート］プロパンから選択することができる。
【００４５】
重合性成分の他の好適な例は、ジビニルベンゼン、ジアクリル酸ウレタン又はジメタクリル酸ウレタン、エポキシジアクリレート又はエポキシジメタクリレート、及びアクリル酸ポリオール又はメタクリル酸ポリオールである。
【００４６】
本発明による歯科用セメントは、成分（ｃ）としてラジカル重合開始剤を更に含む。好適なラジカル重合開始剤は、以下の種類の開始剤系から選択することができる。
【００４７】
有機過酸化物とアミンとの組み合わせ。有機過酸化物は、過酸化ベンゾイル、又は２，５−ジメチル−２，５−ジ（ベンゾイルペルオキシ）ヘキサン、ｔｅｒｔ−ブチルアミルペルオキシド、ジ−（ｔｅｒｔ−ブチル）ペルオキシド、クメンヒドロペルオキシド、ｔｅｒｔ−ブチルヒドロペルオキシド、ｔｅｒｔ−ブチル−ペルオキシ−（３，５，５−トリメチルヘキサノエート）、ｔｅｒｔ−ブチルペルオキシベンゾエート及びｔｅｒｔ−ブチルペルオキシ−２−エチルヘキシルカーボネート等の熱的により安定な過酸化物であり得る。アミン化合物はＤＭＡＢＥ等の芳香族アミン化合物であり得る。
【００４８】
有機過酸化物と、還元剤と、好適な金属イオンとの組み合わせ。過酸化物は、過酸化ベンゾイル、２，５−ジメチル−２，５−ジ（ベンゾイルペルオキシ）ヘキサン、ｔｅｒｔ−ブチルアミルペルオキシド、ジ−（ｔｅｒｔ−ブチル）ペルオキシド、クメンヒドロペルオキシド、ｔｅｒｔ−ブチルヒドロペルオキシド、ｔｅｒｔ−ブチル−ペルオキシ−（３，５，５−トリメチルヘキサノエート）、ｔｅｒｔ−ブチルペルオキシベンゾエート及びｔｅｒｔ−ブチルペルオキシ−２−エチルヘキシルカーボネートから選択され得る。還元剤は、欧州特許第０９５１８９４号に開示されるように活性還元剤（active reducing agent）を形成する不活性形態の保護還元剤（protected reducing agent）であり得る。金属イオンは、酢酸塩、サリチル酸塩、ナフテン酸塩、チオ尿素錯体、アセチルアセトネート又はエチレンテトラミン酢酸として存在し得る金属の塩又は有機金属化合物であり得る。好適な金属イオンは銅、鉄及び銀から選択される。
【００４９】
ヒドロペルオキシドと金属イオンとの組み合わせ。好適なヒドロペルオキシドは過酸化水素である。好適な金属は鉄及び銅から選択され得る。
【００５０】
ラジカル種を形成し（form）得るオクタカルボニル二銅錯体等の遷移金属カルボニル化合物。
【００５１】
アルキルボラン等のアルキルホウ素化合物。
【００５２】
ペルオキソ二硫酸塩とチオール化合物との組み合わせ。
【００５３】
本発明による歯科用セメントは粒子状反応性ガラスを更に含んでいてもよい。粒子状反応性ガラスは、水の存在下でアイオノマーと反応してヒドロゲルを形成することが可能な、粉末状の金属酸化物若しくは金属水酸化物、ケイ酸金属塩（mineral silicate）又はイオン浸出性のガラス若しくはセラミックである。粒子状ガラスは、Ｃａ、Ｂａ、Ｓｒ、Ａｌ、Ｓｉ、Ｚｎ、Ｎａ、Ｋ、Ｂ、Ａｇ又はＰの混合酸化物を含有し得る。粒子状反応性ガラス材料の例としては、カルシウム又はストロンチウム含有材料及びアルミニウム含有材料等といったグラスアイオノマーセメントの技術分野で一般に知られる材料が挙げられる。好ましくは、粒子状反応性充填剤は浸出性のフッ化物イオンを含有する。
【００５４】
粒子状反応性ガラスの具体例は、カルシウムアルミノケイ酸塩ガラス、カルシウムアルミニウムフルオロケイ酸塩ガラス、カルシウムアルミニウムフルオロホウケイ酸塩ガラス、ストロンチウムアルミノケイ酸塩ガラス、ストロンチウムアルミノフルオロケイ酸塩ガラス、ストロンチウムアルミノフルオロホウケイ酸塩ガラスから選択される。
【００５５】
好適な粒子状反応性ガラスには、例えば米国特許第３，６５５，６０５号、米国特許第３，８１４，７１７号、米国特許第４，１４３，０１８号、米国特許第４，２０９，４３４号、米国特許第４，３６０，６０５号及び米国特許第４，３７６，８３５号に記載されているような、酸化亜鉛及び酸化マグネシウム等の金属酸化物、並びにイオン浸出性のガラスが更に含まれる。好ましい実施形態では、粒子状ガラスはバリウムフルオロアルミノケイ酸塩ガラス及び／又はストロンチウムフルオロアルミノケイ酸塩ガラスである。
【００５６】
好ましい実施形態によると、反応性粒子状ガラスは、ケイ素、アルミニウム、亜鉛、リン及びフッ素を必須要素として含有するが、ケイ素、アルミニウム、亜鉛及びリンは組成物中に主に酸化物として含有される。具体的には、前記反応性粒子状ガラスが、
ａ．１０重量％〜３５重量％のシリカ、
ｂ．１０重量％〜３５重量％のアルミナ、
ｃ．３重量％〜３０重量％の酸化亜鉛、
ｄ．４重量％〜３０重量％のＰ２Ｏ５、
ｅ．３重量％〜２５重量％のフッ化物
を含み得る。
【００５７】
シリカ（ＳｉＯ２として計算される）は、ガラス組成物中に好ましくは１０重量％〜３５重量％の量で含有される。より好ましい実施形態では、シリカは２０重量％〜２５重量％の量で含有される。アルミナ（Ａｌ２Ｏ３として計算される）は、好ましくは１０重量％〜３５重量％の量で含有される。より好ましい実施形態では、アルミナは２０重量％〜２５重量％の量で含有される。シリカとアルミナとの間の重量比は、好ましくは１．２〜０．８の範囲内、より好ましくは１．１５〜１．０の範囲内である。
【００５８】
酸化亜鉛（ＺｎＯとして計算される）は、本発明に従って使用されるガラス組成物中に好ましくは３重量％〜３０重量％の量で含有される。より好ましい実施形態では、酸化亜鉛は１３重量％〜１８重量％の量で含有される。
【００５９】
五酸化リン（Ｐ２Ｏ５として計算される）は、本発明に従って使用されるガラス組成物中に好ましくは４重量％〜３０重量％の量で含有される。好ましい実施形態では、五酸化リンは１４重量％〜１８重量％の量で含有される。
【００６０】
フッ化物は、本発明によるガラス組成物中に好ましくは３重量％〜２５重量％の量で含有される。好ましい実施形態では、フッ化物は４重量％〜７重量％の量で含有される。
【００６１】
上記の好ましい必須要素に加えて、本発明の粒子状ガラス組成物は、１８重量％〜２１重量％の酸化カルシウム＋酸化ストロンチウムを更に含み得る。
【００６２】
粒子状ガラス組成物は、本質的にいかなるアルカリ金属酸化物も含有しないのが好ましい。特に、ガラス組成物は多くとも２重量％、好ましくは多くとも１．５重量％のアルカリ金属酸化物Ｍ２Ｏ（式中、ＭはＬｉ、Ｎａ又はＫである）しか含有しない。好ましい実施形態では、粒子状ガラス中のＮａ２Ｏの含有量は１重量％未満である。
【００６３】
粒子状反応性ガラスは表面改質剤によって表面改質されていてもよい。改質化合物は、粒子状反応性ガラスの表面原子と反応し、それにより粒子状反応性ガラスの表面原子と改質化合物との間に共有結合を形成することが可能である。
【００６４】
表面改質剤は、二重の機能をもたらす改質化合物を含有していてもよい。例えば、改質化合物は、架橋反応に関与することが可能な１つ又は複数の官能基を含有することによって更なる架橋を促進することができ、それにより硬化したセメントは改善された曲げ強度及び破壊靱性を有する。改質剤は１つ又は複数の改質化合物を含有していてもよい。
【００６５】
好ましくは、表面改質剤は、加水分解性の有機官能性ケイ素化合物を含有する。加水分解性の有機官能性ケイ素化合物は、以下の式（ＩＩ’）、式（ＩＩＩ’）及び式（ＩＶ’）：
Ｘ’ｍＲ３−ｍＳｉＬ          （ＩＩ’）
Ｘ’ｍＲ２−ｍＳｉＬ’Ｌ’’  （ＩＩＩ’）
Ｘ’ｍＳｉＬ’Ｌ’’Ｌ’’’  （ＩＶ’）
（式中、
Ｘ’は加水分解性基を表し、
Ｒはアルキル基、シクロアルキル基、シクロアルキルアルキル基、アラルキル基又はアリール基を表し、
Ｌ、Ｌ’、Ｌ’’及びＬ’’’は同じであっても又は異なっていてもよく、互いに独立して、１つ又は複数の−ＳｘＨ基（式中、ｘは１〜６の整数である）を含有する有機基を表し、
ｍは少なくとも１の整数であり、
Ｘ、Ｒ、Ｌ、Ｌ’、Ｌ’’及びＬ’’’の和は式（ＩＩ’）、式（ＩＩＩ’）及び式（ＩＶ’）の各々について４である）
のうち１つの化合物、又はそれらの加水分解生成物であり得る。
【００６６】
好ましくは、Ｘはハロゲン原子又はＯＲ１であり、Ｒ１はアルキル基、シクロアルキル基、シクロアルキルアルキル基、アラルキル基又はアリール基である。より好ましくは、Ｒ又はＲ１は独立してアルキル基である。
【００６７】
有機官能性ケイ素化合物に架橋能力を付与するために、Ｌ、Ｌ’、Ｌ’’及びＬ’’’は、−ＳｘＨ基（式中、ｘは１〜６の整数、好ましくは１である）、又は（メタ）アクリレート基、（メタ）アクリルアミド基、アリル基若しくはビニル基等の重合性基を含有していてもよい。
【００６８】
好ましい実施形態では、Ｌ、Ｌ’、Ｌ’’及びＬ’’’は、以下の式：
−［（ＣＨ２）ｏＺ＊］ｑ（ＣＨ２）ｐＬｉｖ
（式中、
Ｚ＊は同じであっても又は異なっていてもよく、互いに独立して、−ＮＲ’−、−Ｏ−、Ｓ又はＰＲ’（式中、Ｒ’は独立して水素原子、アルキル基、シクロアルキル基、シクロアルキルアルキル基、アラルキル基又はアリール基を表す）を表し、
Ｌｉｖは、ポリマー骨格内に上記で規定されるような特定の繰り返し単位（Ｉ）、（ＩＩ）及び／又は（ＩＩＩ）を含む線状若しくは分岐状のポリマー部分、又はＳｘＨ、又は（メタ）アクリレート基、（メタ）アクリルアミド基、アリル基若しくはビニル基等の重合性二重結合、又は以下の式（ＩＩ）：
【化１０】
2013512933.tif 000012
（式中、
Ｌ２は任意で酸素原子及び硫黄原子から選択される１個〜４個の原子を含んでいてもよい直鎖状若しくは分岐状のＣ１〜Ｃ６アルキレン基又は単結合を表し、
Ｌ３は、任意で酸素原子及び硫黄原子から選択される１個〜４個の原子を含んでいてもよい直鎖状若しくは分岐状のＣ１〜Ｃ３アルキレン基を表し、
Ｘ’はＯ、Ｓ又はＮＲ’’を表し、ここでＲ’’は水素原子、又は直鎖状若しくは分岐状のＣ１〜Ｃ６アルキル基、Ｃ３〜Ｃ６シクロアルキル基、又はＣ４〜Ｃ８シクロアルキルアルキル基を表し、
ｍは０〜６の整数を表す）の基を表す）によって表すことができる。
【００６９】
更に好ましい実施形態では、Ｌ、Ｌ’、Ｌ’’及びＬ’’’は、以下の式：
−［（ＣＨ２）ｏＮＲ’］ｑ（ＣＨ２）ｐＬｉｖ
（式中、
Ｒ’は同じであっても又は異なっていてもよく、互いに独立して、水素原子、アルキル基、シクロアルキル基、シクロアルキルアルキル基、アラルキル基又はアリール基を表し、
Ｌｉｖは、酸性基を含み、上記で規定されるような特定の繰り返し単位（Ｉ）を含有するポリマー骨格を有する線状若しくは分岐状のポリマー部分、又はＳｘＨ、又は（メタ）アクリレート基、（メタ）アクリルアミド基、アリル基若しくはビニル基等の重合性二重結合、又は上記で規定されるような式（ＩＩ）の基を表し、
ｏ及びｐは同じであっても又は異なっていてもよく、互いに独立して、１〜６の整数を表し、
ｑは０〜１２の整数を表し、
ｘは１〜６の整数である）
によって表すことができる。
【００７０】
また更に好ましい実施形態では、Ｌ、Ｌ’、Ｌ’’及びＬ’’’は、以下の式：
−［（ＣＨ２）ｏＺ＊＊］ｑ（ＣＨ２）ｐＬｉｖ
（式中、
Ｚ＊＊は酸素原子又は硫黄原子を表し、
Ｌｉｖは、酸性基を含み、上記で規定されるような特定の繰り返し単位（Ｉ）を含むポリマー骨格を有する線状又は分岐状のポリマー部分を表し、
ｏ及びｐは同じであっても又は異なっていてもよく、互いに独立して、１〜６の整数を表し、
ｑは０〜１２の整数を表す）
によって表すことができる。
【００７１】
本発明において使用される表面改質剤中に含有される改質化合物の具体例は、３−メルカプトプロピルトリメトキシシラン、３−メルカプトプロピルメチルジメトキシシラン、３−メルカプトプロピルジメチルメトキシシラン、３−メルカプトプロピルトリエトキシシラン、３−メルカプトプロピルメチルジエトキシシラン、３−メルカプトプロピルジメチルエトキシシランである。該化合物は単独で、又は２つ以上の異なる化合物の組み合わせで使用することができる。
【００７２】
表面活性剤（surface active agent）での粒子状反応性ガラスの処理によって、反応性充填剤の表面は、更なる硬化反応（α，β−不飽和エステル基に対するＳｘＨ基のマイケル付加、ＳｘＨ基の酸化カップリング反応、エン型反応、縮合反応又はラジカル重合等）に使用することのできるＬｉｖ基又は式（ＩＩ）の基等の官能基を提示（display）し得る。
【００７３】
表面改質剤はそのまま、又は好適な溶媒中に溶解若しくは分散させて使用することができる。好適な溶媒の例はトルエン、メタノール、エタノール、イソプロパノール及び酢酸エチルである。
【００７４】
粒子状反応性ガラスは、例えば電子顕微鏡法によって、又は従来のレーザー回折式粒度測定法（MALVERNのＭａｓｔｅｒｓｉｚｅｒ  Ｓ又はMALVERNのＭａｓｔｅｒｓｉｚｅｒ  ２０００に象徴される装置）を用いて測定されるような、平均粒度が、通常は０．００５μｍ〜１００μｍ、好ましくは０．０１μｍ〜４０μｍである。粒子状反応性ガラスは、平均粒度の異なる２つ以上の粒子画分（particulate fraction）の混合物である多モードの（multimodal）粒子状反応性ガラスであってもよい。粒子状反応性ガラスはまた、化学組成の異なる粒子の混合物であってもよい。特に、粒子状反応性材料と粒子状非反応性材料との混合物を使用することが可能である。
【００７５】
本発明による水性歯科用グラスアイオノマー組成物は、組成物全体の重量に基づいて、好ましくは２０重量パーセント〜８０重量パーセント、より好ましくは４０重量パーセント〜７０重量パーセントの反応性粒子状ガラスを含む。
【００７６】
さらに、本発明の歯科用セメント組成物は、酸性基を含み、ポリマー骨格を有するグラフト化した線状又は分岐状のポリマー鎖を含む分散ナノ粒子を任意で更に含んでいてもよい。ポリマー骨格は、上記で規定されるような式（Ｉ）によって表される繰り返し単位をポリマー骨格内に含んでいてもよく、セメント反応において粒子状ガラスと反応性である。
【００７７】
本発明による水性歯科用グラスアイオノマー組成物は、組成物全体の重量に基づいて０重量パーセント〜７５重量パーセントの分散ナノ粒子を含み得る。好ましくは、組成物は、組成物全体の重量に基づいて５重量パーセント〜５０重量パーセントの分散ナノ粒子を含有する。好ましい実施形態では、分散ナノ粒子は、１ｎｍ〜１００ｎｍの平均粒度を有する。
【００７８】
本発明のグラスアイオノマー組成物は、任意で低分子化合物を更に含有していてもよい。低分子化合物は、１００〜５０００の範囲、好ましくは２００〜２０００の範囲の分子量Ｍｗを有し得る。低分子化合物は１つ又は複数の−ＳｘＨ基（式中、ｘは１〜６の整数である）を含有してもよい。代替的には、低分子化合物は、エン型反応又はマイケル付加反応においてグラスアイオノマー組成物中に存在する−ＳｘＨ基と反応することのできる部分を含有してもよい。好適なポリチオール化合物の具体例は、ＰＥＧジチオール（例えばAldrichの７０４３６９、平均分子量：１５００；Aldrichの７０４５３９、平均分子量：３４００）、１，１６−ヘキサデカンジチオール、Ａｓｎ−Ａｒg−Ｃｙｓ−Ｓｅｒ−Ｇｌｎ−Ｇｌｙ−Ｓｅｒ−Ｃｙｓ−Ｔｒｐ−Ａｓｎ（還元型（Reduced）＝８５％（ＨＰＬＣ）Ｃ４４Ｈ６７Ｎ１７Ｏ１６Ｓ２、１１５４．２４）等のペプチド、トリチオシアヌル酸、テトラチオール及びテトラピロールで置換されたテトラチアフルバレン誘導体、ペンタエリスリチルテトラチオール、トリメチロールプロパントリス（２−メルカプトアセテート）、トリメチロールプロパントリス（３−メルカプトプロピオネート）、２，２’−（エチレンジオキシ）ジエタンチオール並びにペンタエリスリトールテトラキス（３−メルカプトプロピオネート）である。
【００７９】
本発明のグラスアイオノマー組成物は、粒子状ガラス、及び／又は酸性基を含む線状ポリマー、及び／又は任意の分散ナノ粒子、及び／又は低分子化合物を架橋する−ＳｘＨ基（式中、ｘは１〜６の整数である）を含み得る。−ＳｘＨ基（式中、ｘは１〜６の整数である）はスルファン基又はポリスルファン基であり、ｘは好ましくは１〜３である。具体的には、−ＳｘＨ基は好ましくはチオール基（−ＳＨ）、ジスルファン基（−Ｓ−ＳＨ）又はトリスルファン基（−Ｓ−Ｓ−ＳＨ）である。より好ましい実施形態では、−ＳｘＨ基はチオール基であり、第一級チオール基であっても、又は第二級チオール基であってもよい。
【００８０】
架橋反応が−ＳｘＨ基の酸化カップリングに基づく場合、−ＳｘＨ基（式中、ｘは１〜６の整数である）は組成物中に存在する任意の低分子化合物、又は反応性粒子状ガラス、酸性基を含有する線状若しくは分岐状のポリマー、任意の分散ナノ粒子のいずれかに存在し得る。好ましくは、酸化カップリングは酸化剤の存在下での金属触媒酸化カップリングである。このため、組成物は好ましくは遷移金属イオン及び酸化剤を含有する。遷移金属イオンの例は鉄イオン及びマンガンイオンである。また、組成物は好ましくは酸化剤を含有する。好適な酸化試薬の例は、過酸化水素等の過酸化物、又はフリーラジカル重合開始剤として一般に使用される過酸化物の化合物（peroxide compound）である。
【００８１】
第１の好ましい実施形態では、−ＳｘＨ基は反応性粒子状ガラス、酸性基を含有する線状若しくは分岐状のポリマー、又は任意の分散ナノ粒子のいずれかにのみ存在する。−ＳｘＨ基が組成物中に存在する任意の更なる低分子成分にのみ存在する場合、反応性粒子状ガラス、酸性基を含有する線状若しくは分岐状のポリマー、及び／又は任意の分散ナノ粒子は、−ＳｘＨ基とのエン型反応又はマイケル付加に関与することのできる反応性炭素−炭素二重結合を含有することが必要であろう。具体的には、−ＳｘＨ基は酸性基を含有する線状又は分岐状のポリマーに存在し得る。
【００８２】
第２の好ましい実施形態では、−ＳｘＨ基は反応性粒子状ガラス、酸性基を含有する線状若しくは分岐状のポリマー、任意の分散ナノ粒子又は任意の低分子化合物のいずれかの群から選択される少なくとも２つの成員に存在する。この群から選択される任意の他の成員が、−ＳｘＨ基とのエン型反応又はマイケル付加に関与することのできる反応性炭素−炭素二重結合を含有してもよい。
【００８３】
第３の好ましい実施形態では、反応性粒子状ガラス、酸性基を含有する線状若しくは分岐状のポリマー、任意の分散ナノ粒子又は任意の低分子化合物の群から選択される成員の各々が、−ＳｘＨ基、又は−ＳｘＨ基とのエン型反応に関与することのできる反応性炭素−炭素二重結合のいずれかを含有する。
【００８４】
このため、本発明による水性歯科用セメントでは、−ＳｘＨ基は酸化カップリングによって、粒子状ガラス、及び／又は酸性基を含有する線状若しくは分岐状のポリマー、及び／又は任意の分散ナノ粒子を架橋することができる。
【００８５】
更なる好ましい実施形態では、本発明による水性歯科用セメントのスルファン基又はポリスルファン基は、粒子状ガラス、及び／又は酸性基を含有する線状ポリマー、及び／又は任意の分散ナノ粒子を酸素の非存在下で架橋する。好ましくは、本発明による水性歯科用セメント中の−ＳｘＨ基は、−ＳｘＨエン型反応又はマイケル付加によって架橋される。
【００８６】
本発明の歯科用セメントは、架橋反応触媒、遅延剤、安定剤、非反応性充填剤、溶媒、顔料、非ガラス質充填剤、フリーラジカル捕捉剤、重合防止剤、反応性希釈剤及び非反応性希釈剤、充填剤の反応性を高めるカップリング剤、レオロジー調整剤並びに界面活性剤（防止剤の溶解度を高めるため等、例えばポリオキシエチレン）を更に含有していてもよい。
【００８７】
好適な架橋反応触媒は、金属カチオン、金属錯体、及び／又は金属粉末若しくは金属コロイド等の金属粒子を単独で、又は酸素、過酸化物及び／若しくは酸化性金属錯体等の酸化剤と組み合わせて含んでいてもよい。一態様では、触媒及び酸化剤は同じ材料を含み得る。金属カチオン、金属錯体及び／又は金属粒子は鉄原子、ニッケル原子、銅原子、コバルト原子若しくは白金原子、又は対応するそのイオンを含み得る。過酸化物は過酸化水素、過酸化尿素、エチルメチルケトンペルオキシド又は過酸化ベンゾイルを含み得る。
【００８８】
好適な遅延剤は、酒石酸等の複数のカルボン酸基を有する低分子量化合物である。
【００８９】
好適な安定剤は、ビタミンＣ、無機硫化物及びポリスルフィド等の還元剤から選択することができる。
【００９０】
好適な非反応性充填剤は、歯科用修復材組成物に現在使用されている充填剤から選択することができる。充填剤は微粉化されているものとし、好ましくは約１００μｍ未満の最大粒径及び約１０μｍ未満の平均粒径を有する。充填剤は単峰性又は多峰性（例えば二峰性）の粒度分布を有し得る。充填剤は無機材料であってもよい。充填剤は、重合性樹脂に不溶性であり、任意で無機充填剤で充填された架橋有機材料であってもよい。充填剤は放射線不透過性、放射線透過性又は非放射線不透過性であり得る。
【００９１】
好適な非反応性無機充填剤の例は、石英、窒化ケイ素等の窒化物、例えばＣｅ、Ｓｂ、Ｓｎ、Ｚｒ、Ｓｒ、Ｂａ及びＡｌ由来のガラス、コロイドシリカ、長石、ホウケイ酸ガラス、カオリン、タルク、チタニア及び亜鉛ガラス、並びに焼成シリカ等のサブミクロンシリカ粒子等のような天然材料又は合成材料である。
【００９２】
好適な非反応性有機充填剤粒子の例としては、充填又は無充填の微粉状のポリカーボネート又はポリエポキシドが挙げられる。
【００９３】
好ましくは、充填剤粒子の表面は、充填剤と基質との間の結合を増強するためにカップリング剤で処理されている。好適なカップリング剤の使用には、γ−メタクリロキシプロピルトリメトキシシラン、γ−メルカプトプロピルトリエトキシシラン、γ−アミノプロピルトリメトキシシラン等が含まれる。
【００９４】
好適な溶媒又は非反応性希釈剤としては、エタノール及びプロパノール等のアルコールが挙げられる。好適な反応性希釈剤は、靱性、付着性及び硬化時間等の性質を変化させるα，β−不飽和モノマー、例えばメタクリル酸２−ヒドロキシエチル（ＨＥＭＡ）、メタクリル酸ヒドロキシプロピルである。
【００９５】
また、更に好ましい化合物の群は、ジアリルアミン等のジアリル化合物である。
【００９６】
α，β−不飽和モノマーの混合物を所望に応じて添加することができる。好ましくは、混合済みであるが未硬化の本発明のセメントは、混合済みであるが未硬化のセメント成分の全重量（水、溶媒、希釈剤及びα，β−不飽和モノマーを含む）に基づいて、約０．５％〜約４０％、より好ましくは約１％〜約３０％、最も好ましくは約５％〜２０％の総重量の水、溶媒、希釈剤及びα，β−不飽和モノマーを含有する。好適なフリーラジカル捕捉剤の例は４−メトキシフェノールである。
【００９７】
好適な重合防止剤は、ヒドロキシトルエン、ブチル化ヒドロキシトルエン（ＢＨＴ）、ヒドロキノン、１，４−ベンゾキノン、ｔｅｒｔ−ブチルピロカテコール、トルヒドロキノン及び３，４−ジ−ｔｅｒｔ−ブチル−ｐ−クレゾールから選択することができる。防止剤の量は、コポリマー／コモノマー／水系混合物の全重量に基づいて、０．００１％〜２％、好ましくは０．０２％〜０．５％から選択することができる。
【００９８】
酸化カップリングによって−ＳｘＨ基を架橋するために、外部エネルギーを代替的又は付加的に利用することができる。外部エネルギー源は、熱エネルギー源、超音波エネルギー源、及び／又は紫外線ランプ若しくは可視光ランプ等の光エネルギー源等といった放射エネルギー源から選択することができる。酸化カップリングによって−ＳｘＨ基を架橋するために光エネルギーを利用する場合には、歯科用セメントは、分子状酸素、α−ジケトン、オルトキノン、有機色素、蛍光色素若しくは着色剤等の光開始剤及び／若しくは光増感剤、並びに／又はアゾビスイソブチロニトリル及び１，１’−アゾビス（シクロヘキサンカルボニトリル）等のアゾ化合物を更に含み得る。
【００９９】
歯科用セメントは、歯科用アイオノマーセメントに使用することができる。かかるセメントは２つの主要な群に分類することができる。第１の群は、その主成分として、α，β−不飽和カルボン酸のホモポリマー又はコポリマー（例えばポリアクリル酸、コポリ（アクリル酸、イタコン酸）等）、改質フルオロアルミノケイ酸塩ガラス等の改質粒子状反応性充填剤、水、及び酒石酸等のキレート剤を利用する従来のグラスアイオノマーに関する。かかる歯科用アイオノマーセメントは、使用直前に混合される粉末形態／液体形態で供給することができる。この混合物は、ポリカルボン酸の酸性基とガラスから浸出したカチオンとの間のイオン反応、並びに−ＳｘＨ基に基づく架橋反応のために暗所で自己固化する。第２の主要な群は樹脂改質グラスアイオノマーセメントに関する。従来のグラスアイオノマーと同様、樹脂改質グラスアイオノマーセメントも、本発明の方法に従って得ることが可能な改質粒子状反応性充填剤を用いるが、樹脂改質グラスアイオノマーセメントの有機部は異なる。或るタイプの樹脂改質グラスアイオノマーセメントでは、例えば米国特許第５，１３０，３４７号に記載のように、酸性繰り返し単位の一部をペンダント硬化性基で置き換える又はエンドキャップするようにポリカルボン酸が修飾され、光開始剤を添加することで第２の硬化機構がもたらされる。アクリレート基又はメタクリレート基をペンダント硬化性基として利用することができる。例えば特許文献８に記載のように、レドックス硬化系を添加して第３の硬化機構をもたらすことができる。別のタイプの樹脂改質グラスアイオノマーセメントでは、例えばMathis et al., "Properties of a New Glass Ionomer/Composite Resin Hybrid Restorative", Abstract No. 51, J. Dent Res., 66:113 (1987)、並びに米国特許第５，０６３，２５７号、米国特許第５，５２０，７２５号、米国特許第５，８５９，０８９号及び米国特許第５，９６２，５５０号に記載のように、セメントはポリカルボン酸、アクリレート機能性又はメタクリレート機能性モノマー、及び光開始剤を含む。様々なモノマー含有セメント又は樹脂含有セメントが、特許文献７、米国特許第５，２２７，４１３号、米国特許第５，３６７，００２号及び米国特許第５，９６５，６３２号にも示されている。樹脂改質グラスアイオノマーセメントは粉末／液体系又はペースト／ペースト系として配合することができ、混合及び適用の溶媒として水を含有してもよい。樹脂改質グラスアイオノマーセメントは、水性歯科用セメントのｐＨが、粒子状ガラスと反応性の線状ポリカルボン酸の主要な硬化反応の終了時に少なくとも６である場合に、粒子状ガラス及び／又は線状ポリカルボン酸及び／又は任意の分散ナノ粒子の架橋反応、並びにポリカルボン酸の酸性基とガラスから浸出したカチオンとの間のイオン反応のために暗所で固化する。また、樹脂改質グラスアイオノマーセメントは、セメントを歯科用硬化ランプからの光に暴露することによっても硬化する。
【０１００】
セメントを調製する方法は既知である（Crisp et al., "Glass ionomer cement formulations. II. The synthesis of novel polycarboxylic acids," in J. Dent. Res. 59 (6): 1055-1063 (1980)）。歯科用アイオノマーセメントは、アイオノマーを粒子状反応性充填剤及び任意でナノ粒子と水の存在下で混合することによって調製される。アイオノマーセメント系の成分を様々な方法及び量で（例えば混合（mixing）するか又は混和（blending）させることによって）組み合わせることによって、本発明のアイオノマーセメントを形成することができる。例えば、アイオノマーの濃縮水溶液を、使用時に改質粒子状反応性充填剤及び任意で更なる成分と混合することができる。得られるアイオノマーと、改質粒子状反応性充填剤と、水との組み合わせによって硬化反応が開始する。代替的には、アイオノマー及び改質粒子状反応性充填剤は、硬化反応を進行させるのに十分な水が存在しない条件下では、フリーズドライ又は凍結乾燥させた粉末状の混和物として提供される。その後、かかる系を使用時に水と組み合わせることによって、硬化反応を開始させることができる。硬化反応が開始した後、得られる混合物をその所望の形状に形成し、その後硬化させて混合物を完全に固化することができる。概して、アイオノマー対水の重量／重量比は約１：１０〜約１０：１である。概して、水中のアイオノマーの濃度は、２５重量％〜９０重量％、好ましくは４０重量％〜６５重量％の範囲である。得られる水溶液の液体に対するポリマーの比は概して、約１．５〜８の範囲である。
【０１０１】
米国特許第４，０８９，８３０号、米国特許第４，２０９，４３４号、米国特許第４，３１７，６８１号及び米国特許第４，３７４，９３６号に記載されているように、セメントを調製する際の作業時間及び硬化時間をそれぞれ調整するために、反応混合物は酒石酸等の改質剤又は遅延剤を更に含んでいてもよい。概して、作業時間の増加は硬化時間の増加にもつながる。「作業時間」は、アイオノマー及び改質粒子状反応性充填剤を水の存在下で組み合わせた際の硬化反応の開始と、その意図する歯科用途又は医学的用途のために更なる物理的作業を系に対して行うこと、例えばそれをスパチュラで扱う（spatulate）か又は再形成することが実用的でなくなる時点まで硬化反応が進行した時点との間の時間である。「硬化時間」は、修復物における硬化反応の開始から、その後の臨床処置又は外科処置を修復物の表面に対して行うのに十分な固化が起こった時点までに測定される時間である。
【０１０２】
硬化反応においては、改質粒子状反応性ガラスは塩基として振る舞い、酸性アイオノマーと反応して、結合基質として働く金属ポリ塩を形成する（Prosser, J. Chem. Tech. Biotechnol. 29: 69-87(1979)）。また、−ＳｘＨ基の存在のために、粒子状ガラスと反応性の線状ポリカルボン酸の反応中に水性歯科用セメントのｐＨが少なくとも６である場合、粒子状ガラス及び／又は線状ポリカルボン酸及び／又は任意の分散ナノ粒子の架橋が起こる。このため、セメント内の結合は、機械的性質に関して問題となるイオン性塩架橋だけでなく、共有結合及び錯体結合にも依存する。硬化反応はしたがって、水の存在下で自動的に進行する二重化学硬化系とみなされる。セメントは数分以内にゲル様状態まで硬化し、急速に固化して強度を発現する。更なる反応は重合反応及び重付加反応である。
【０１０３】
歯科用組成物はマルチパック（multi-pack）組成物、好ましくは２パック（two-pack）組成物である。組成物はペースト／ペースト系、粉末／液体系又は液体／ペースト系であり得る。組成物は成分の早期硬化を回避するように設計される。この目的で、反応性無機充填剤成分及び任意の酸基含有成分を、早期セメント反応を回避するように配合しなくてはならない。第１の実施形態では、反応性無機ガラスが第１のパックに含有され、任意の酸基含有成分が第２のパックに含有される。第１のパックは粉末又はペーストであり得る。第２のパックは液体又はペーストであり得る。第２の実施形態では、第１のパックは反応性無機充填剤及びポリアクリル酸等の固体ポリ酸ポリマーを含む粉末であり、第２のパックはペースト又は液体であり、更なる酸基含有成分を含有する。
【０１０４】
粉末対液体の比は混合したアイオノマーセメント系の加工性に影響を及ぼす。２０：１より高い重量比は加工性の低下を示す傾向があり、１：１を下回る比率は機械的性質、例えば強度の低下を示す傾向があるため、好ましくない。好ましい比率は約１：３〜約６：１、好ましくは約１：１〜４：１程度である。
【０１０５】
ここで、本発明を以下の実施例によって更に説明する。全ての百分率は、特に指定のない限り重量百分率を指す。
【実施例】
【０１０６】
実施例１：ポリ（エチレングリコール）ジアクリレートによるアリル修飾ＰＡＡ（１３６ｋＤａ）の架橋
２０ｍｏｌ％のアリルで修飾された０．４ｇ（１．２１ｍｍｏｌのアリル基に相当する）のＰＡＡ（１３６ｋＤａ）を１ｍｌの蒸留水に溶解させた。０．３２ｇ（０．６１ｍｍｏｌ）のポリ（エチレングリコール）ジアクリレートを添加し、混合物を窒素で３０分間フラッシュした。２４．５ｍｇ（０．０７６ｍｍｏｌ）のＶＡ−０４４を添加し、混合物を６０℃で３３分間撹拌した。強靭な白色の材料が得られた。ＤＳＣ測定ではガラス転移温度は求められなかった。これはポリマーが定量的に架橋していることを意味する。
【０１０７】
実施例２：適用例
２０ｍｏｌ％のアリル部分で修飾された４９０ｍｇのポリ酸、１６９ｍｇの酒石酸及び２２ｍｇの硫酸鉄を、１．３２ｍＬの脱塩水に溶解させた（液体１）。第２の液体として、１，３−ビスアクリルアミド−Ｎ，Ｎ’−ジエチルプロペンの半希釈水溶液（液体２）を使用した。
【０１０８】
両方の液体を１９：１の比で手作業で混合した。続く工程では、この混合物を、乾燥ポリ酸及び過硫酸カリウムを添加した反応性フルオロアルミノケイ酸塩ガラスの粉末と、３．２：１の比で手作業で混合した。
【０１０９】
二軸曲げ強度を、直径２０ｍｍ、厚さ１ｍｍの円盤状の試験片を用いて求めた。
【０１１０】
作製後に試験片を３７℃、９５％相対湿度で１時間モールド内で貯蔵し、続いて離型後、３７℃で２３±０．５時間脱塩水中で貯蔵した。全ての曲げ試験はZwickのＺ０２０万能試験機で行った。
【０１１１】
試験した配合物について、５７±３ＭＰａの二軸曲げ強度が得られた。
【国際調査報告】
2013512933.tif 000021
2013512933.tif 000022